СПОСОБ ПОЛУЧЕНИЯ САМОСВЯЗЫВАЮЩИХСЯ ПИГМЕНТНЫХ ЧАСТИЦ

1. Способ получения самосвязывающихся пигментных частиц, включающий следующие стадии:
a) приготовление водной суспензии минерального пигментного материала;
b) приготовление по меньшей мере одного полимерного связующего, причем связующее содержит по меньшей мере одну карбоксиметилцеллюлозу, имеющую степень карбоксилирования в диапазоне от 0,4 до 2,0 и внутреннюю вязкость в диапазоне от 3 до 300 мл/г;
c) перемешивание связующего стадии b) с водной суспензией минерального пигментного материала стадии a) и коррекция содержания твердых веществ в полученной суспензии так, чтобы оно составляло от 45 до 80 вес.% в расчете на полный вес суспензии;
d) измельчение водной суспензии минерального материала стадии c).
2. Способ по п.1, причем на стадии c) связующее добавляют в водную суспензию минерального пигмента в количестве от 0,1 до 10,0 вес.%, предпочтительно от 0,2 до 5 вес.%, более предпочтительно от 0,25 до 3,0 вес.% в расчете на полный вес суспензии.
3. Способ по п.1 или 2, причем связующее находится в форме раствора или сухого вещества, предпочтительно в форме водного раствора, имеющего концентрацию связующего от 1 до 70 вес.%, предпочтительно от 2 до 55 вес.%, более предпочтительно от 5 до 50 вес.% и наиболее предпочтительно от 30 до 50 вес.% в расчете на полный вес раствора.
4. Способ по п.1 или 2, причем связующее состоит лишь из по меньшей мере одной карбоксиметилцеллюлозы.
5. Способ по п.1 или 2, где связующее состоит из смеси двух или более типов карбоксиметилцеллюлозы, причем по меньшей мере одна имеет степень карбоксилирования в диапазоне от 0,4 до 2,0 и внутреннюю вязкость в диапазоне от 3 до 300 мл/г.
6. Способ по п.1 или 2, где содержание твердых веществ устанавливается так, чтобы оно составляло от 50 до 80 вес.%, более предпочтительно от 60 до 79 вес.%, наиболее предпочтительно от 65 до 78 вес.% в расчете на общий вес суспензии.
2+
2+
2+
2+
2
7. Способ по п.1 или 2, где карбоксильные группы по меньшей мере одной карбоксиметилцеллюлозы по меньшей мере частично нейтрализуют добавлением к водной суспензии минерального пигментного материала до или во время стадии измельчения d) одного или более многовалентных катионов, причем многовалентные катионы предпочтительно выбраны из Sr, Ca или Mg, наиболее предпочтительно из катионов Ca, добавляемых в форме Ca(OH) в суспензии и/или растворе.
3
4
2
4
4
8. Способ по п.1 или 2, в котором карбоксильные группы по меньшей мере одной карбоксиметилцеллюлозы по меньшей мере частично нейтрализуют добавлением к водной суспензии минерального пигментного материала до или во время стадии измельчения d) одного или более многовалентных катионов, образованных in situ путем добавления кислоты, предпочтительно HPO или кислой соли, такой, как NaHPO, предпочтительно CaHPO.
+
+
+
9. Способ по п.1 или 2, в котором карбоксильные группы по меньшей мере одной карбоксиметилцеллюлозы по меньшей мере частично нейтрализуют добавлением к водной суспензии минерального пигментного материала до или во время стадии измельчения d) одного или более одновалентных катионов, причем одновалентные катионы предпочтительно выбраны из Li, Na или K.
2+
2+
2+
2+
+
+
+
2
10. Способ по п.1 или 2, в котором карбоксильные группы по меньшей мере одной карбоксиметилцеллюлозы по меньшей мере частично нейтрализуют добавлением к водной суспензии минерального пигментного материала до или во время стадии измельчения d) комбинации одного или более многовалентных катионов и одного или более одновалентных катионов, причем многовалентные катионы предпочтительно выбраны из Sr, Ca или Mg, наиболее предпочтительно из катионов Ca, добавляемых в форме Ca(OH) в суспензии и/или растворе, а одновалентные катионы предпочтительно выбраны из Li, Na или K.
11. Способ по п.1 или 2, где стадия измельчения d) проводится до тех пор, пока доля самосвязывающихся пигментных частиц размером меньше 1 мкм не станет больше 5 вес.%, предпочтительно больше 20 вес.%, более предпочтительно больше 60 вес.%, более предпочтительно больше 75 вес.% и наиболее предпочтительно больше 85 вес.%, в расчете на общий вес пигментных частиц.
12. Способ по п.1 или 2, в котором перед, или во время, или после стадий c) и/или d) добавляют диспергатор.
13. Способ по п.1 или 2, в котором указанный минеральный пигментный материал выбран из карбоната кальция, минералов, содержащих карбонат кальция, смешанных наполнителей на основе карбоната или из их смесей, и причем минералы, содержащие карбонат кальция, предпочтительно содержат доломит, а смешанные наполнители на основе карбоната предпочтительно выбраны из кальция, ассоциированного с магнием, глиной, тальком, из смесей талька с карбонатом кальция, смесей карбоната кальция с каолином или из смесей природного карбоната кальция с гидроксидом алюминия, слюдой или с синтетическими или натуральными волокнами, или из смешанных структур минералов, предпочтительно смешанных структур тальк/карбонат кальция, или тальк/диоксид титана, или карбонат кальция/диоксид титана.
14. Способ по п.13, где карбонат кальция является измельченным природным карбонатом кальция, осажденным карбонатом кальция, модифицированным карбонатом кальция или их смесью.
15. Способ по п.1 или 2, где степень карбоксилирования по меньшей мере одной карбоксиметилцеллюлозы лежит в диапазоне от 0,4 до 2,0, от 0,5 до 1,8, от 0,6 до 1,6 или от 0,7 до 1,5.
16. Способ по п.1 или 2, где внутренняя вязкость по меньшей мере одной карбоксиметилцеллюлозы составляет от 5 до 250 мл/г, предпочтительно от 5 до 220 мл/г и более предпочтительно от 10 до 200 мл/г.
17. Способ по п.1 или 2, где по меньшей мере одна карбоксиметилцеллюлоза имеет степень карбоксилирования 1 или больше и внутреннюю вязкость в диапазоне от 5 до 250 мл/г, предпочтительно от 5 до 150 мл/г и более предпочтительно от 10 до 100 мл/г.
18. Способ по п.1 или 2, где по меньшей мере одна карбоксиметилцеллюлоза имеет степень карбоксилирования меньше 1 и внутреннюю вязкость в диапазоне от 5 до 70 мл/г, предпочтительно от 5 до 50 мл/г и более предпочтительно от 10 до 30 мл/г.
19. Способ по п.1 или 2, где внутреннюю вязкость карбоксиметилцеллюлозы, приготовленной на стадии b), корректируют добавлением по меньшей мере пероксида водорода, факультативно в присутствии пероксида щелочного металла, в две-пять стадий.
20. Способ по п.1 или 2, где стадия измельчения d) проводится при температуре от 30 до 110°C, предпочтительно от 55 до 105°C.
21. Способ по п.1 или 2, где стадия измельчения d) проводится в периодическом или непрерывном режиме, предпочтительно в непрерывном.
22. Суспензия самосвязывающихся пигментных частиц, получаемая способом по любому из пп.1-21.
23. Применение суспензии самосвязывающихся пигментных частиц по п.22 в области бумаги, пластмасс, красок, бетона и/или в сельском хозяйстве.
24. Применение по п.23, причем суспензия самосвязывающихся пигментных частиц применяется в мокрой части бумагоделательной машины, в области сигаретной бумаги и/или покрытий или как подложка для ротационной глубокой печати, и/или офсетной печати, и/или цифровой печати.
25. Применение по п.23, причем суспензия самосвязывающихся пигментных частиц используется для снижения воздействия солнечного света и УФ-излучения на листья растений.